СПОСОБ ОБРАБОТКИ НИППЕЛЬНОЙ ЧАСТИ РЕЗЬБОВОГО СОЕДИНЕНИЯ НАСОСНО-КОМПРЕССОРНОЙ ТРУБЫ

1. Способ обработки ниппельной части резьбового соединения насосно-компрессорной трубы, включающий нанесение на нее покрытия, отличающийся тем, что покрытие наносят горелкой методом высокоскоростного газопламенного напыления, при этом в качестве покрытия используют смесь самофлюсующегося сплава системы Ni-Cr-B-Si-Mo и абразивного порошка в соотношении 3,4-3,6:1 или смесь WC/Co/Cr и антифрикционной добавки в соотношении 1:1.
2. Способ по п. 1, отличающийся тем, что трубу вращают с частотой вращения 150-300 об/мин.
3. Способ по п. 2, отличающийся тем, что горелку перемещают со скоростью 0,02-0,04 м/с.
4. Способ по п. 3, отличающийся тем, что горелку перемещают с шагом перемещения 4-5 мм.
5. Способ по п. 4, отличающийся тем, что горелку располагают под углом 45-60° к оси трубы.
6. Способ по п. 5, отличающийся тем, что горелку перемещают возвратно-поступательными движениями относительно ниппельной части резьбового соединения.
7. Способ по п. 6, отличающийся тем, что горелку перемещают от начала резьбы в направлении конца сбега резьбы и обратно, совершая два прохода.
8. Способ по п. 7, отличающийся тем, что дистанция при напылении составляет 200-300 мм.
9. Способ по п. 8, отличающийся тем, что расход порошка составляет не более 0,1 кг на одну поверхность.
10. Способ по п. 9, отличающийся тем, что покрытие наносят толщиной (20-40)±5 мкм.
11. Способ по п. 10, отличающийся тем, что абразивно-струйную обработку и нанесение покрытий на ниппельную часть резьбового соединения выполняют с помощью одного и того же оборудования.
12. Способ по п. 11, отличающийся тем, что в качестве абразивного порошка в смеси для напыления используют порошок F240.
13. Способ по п. 12, отличающийся тем, что в качестве антифрикционной добавки используют бронзу марки БрОФ10-1.